(57)【要約】【課題】クルミ貼遮光箱の篏合力を低目のレベルに安定させて、開封性を良化すると同時に、遮光性の観点から問題となる開封用切り欠き（ペンチ）を無くしたシート状感光材料用化粧箱を提供すること。【解決手段】シート状感光材料を収納するためのクルミ貼化粧遮光箱であって、四隅テープ止めされたボール生地に貼り付けられるクルミ上貼紙のコーナーラップ部縁折り部分を切り欠いたことを特徴とするシート状感光材料用化粧遮光箱。【選択図】　図２
2004021026.tif 000002
【特許請求の範囲】
【請求項１】
シート状感光材料を収納するためのクルミ貼化粧遮光箱であって、四隅テープ止めされたボール生地に貼り付けられるクルミ上貼紙のコーナーラップ部縁折り部分を切り欠いたことを特徴とするシート状感光材料用化粧遮光箱。
【発明の詳細な説明】
【０００１】
【発明の属する技術分野】
本発明は、カットフィルムと総称されるシート状感光材料を収納する遮光化粧箱に関する。
【０００２】
【従来の技術】
シート状感光材料は、遮光性、防湿性や感光材料に悪影響を及ぼす活性ガスを遮断するための内装袋に密閉され、物流時或いは保管時に与えられる外力や衝撃力から保護するために、遮光性を付与したクルミ貼化粧箱に入れられユーザーに供給される。
シート状感光材料はユーザーが撮影後現像されるまでの期間開封した内装袋に入れられる以外に、直接化粧遮光箱に入れられて収納される。そのためこの化粧箱の遮光特性は必要機能となっている。
化粧箱は光の表面反射を防ぐために、内面に感光材料が有する感光領域の光を吸収する黒色層を有する２重あるいは３重の遮光性嵌合箱からなっており、また各箱の外側となるクルミ紙の表面には表示が必要な外箱を除き内面と同じく感光材料が有する感光領域の光を吸収する黒色層を有している。
また、遮光性に関しては、三重箱を例に採ると、外箱、中箱、内箱相互間のクリアランスがポイントである。当然クリアランスが狭い方が遮光性の観点からは有利である。典型的には、外箱内寸と中箱外寸差は１．５〜２．５ｍｍに製作される。しかし、クリアランスが狭いと、箱同士の篏合度が向上するものの、嵌合箱を開く際に箱内部の空気圧が下がり、箱の開放が困難となる。
従来は、ユーザーが箱を空け易くするために、箱側端部に手掛け切り欠き（ペンチ）を設けていたが、特に箱高さが低い場合感材までの光路が短いため、高照度長時間の露光により切り欠き部からの光の侵入を防止できず光カブリ故障を発生させることがある。
【０００３】
【発明が解決しようとする課題】
本発明の解決しようとする課題は、クルミ貼遮光箱の篏合力を低目のレベルに安定させて、開封性を良化すると同時に遮光性の観点から問題となる開封用切り欠きを無くすことである。
【０００４】
【課題を解決するための手段】
本発明者は、鋭意検討の結果、嵌合箱のクリアランスを広げても、箱の篏合度が思いのほか下がらず篏合力の変動が大きいことを見いだし、篏合力に影響する要因としてクルミ貼箱のコーナー部分の仕上げが悪いために蓋の四隅のクリアランスが変動していることを見いだした。そこで、クルミ貼箱の篏合力を低目のレベルに安定させることにより、開封性を良化すると同時に、遮光性に問題となる開封用切り欠き（ペンチ）を無くすことのできる、下記の本発明（１）を完成するに至った。
（１）シート状感光材料を収納するためのクルミ貼化粧遮光箱であって、四隅テープ止めされたボール生地に貼り付けられるクルミ上貼紙のコーナーラップ部縁折り部分を切り欠いたことを特徴とするシート状感光材料用化粧遮光箱。
【０００５】
【発明の実施の形態】
以下、本発明の感光材料用化粧遮光箱について図面を参照しながら説明する。図１は、三重遮光箱１の分解斜視図である。三重遮光箱１は、外箱２、中箱４及び内箱３より構成されている。
カットフィルムと総称されるシート状感光材料を収納するために使用される嵌合性遮光箱１は、一般的に堅牢性や遮光性の必要から、貼函或いは箱の外側全面及び内側側面にかけくるむように遮光性黒紙又は化粧紙を貼ることからクルミ貼箱と呼ばれている。
【０００６】
クルミ貼箱２、３、４の構造材は板紙の中でも特に厚い９号〜１６号（４５０〜８００ｇ／ｍ２）の黒チップボール、或いは、黒着色紙との貼合ボールが使われることが多い。１８号（９００ｇ／ｍ２）以上は貼合ボールとなるが、２４号（１２００ｇ／ｍ２）までが多く使われ、中には３０号（１５００ｇ／ｍ２）以上の厚い板紙を使用したクルミ貼箱もある。
構造材となるチップボールは、新聞古紙や雑誌古紙を原材料として使用し、７〜８層の丸網抄紙機にて生産される。密度の基準は０．６ｇ／ｃｍ３であるが、平均は一般に０．７ｇ／ｃｍ３となっている。色チップボールは最下層に、上白古紙や晒パルプを施した裏白チップボール、段ボール古紙、クラフト古紙、未晒パルプを施したクラフトチップボールや、本件に使用される最下層に上白古紙や晒しパルプにカーボン単体やカーボンと染料を抄き込んだ黒チップボールが使用される。また、最近は色チップボールの需要が減り上質紙やライナー表面にカーボン単体やカーボンと染料を抄き込んだ紙を貼合した板紙を使用しても良い。
【０００７】
黒抄込み層としては、特開平８−２５４７９３公報の段落０１９１〜０１９８に記載されたカーボンブラックを用いアニオン系分散剤を用いスラリー状の分散物とし、対パルプに対し３％以上好ましくは４．５％以上添加し、その後添加される硫酸バンドやカチオン系定着剤にてパルプに定着され、層の坪量としては、コスト的にも３０ｇ／ｍ２〜５０ｇ／ｍ２が一般的である。黒層としては３００ｎｍ〜８００ｎｍの波長領域で反射率を１５％以下好ましくは１０％以下になるよう顔料及び染料を添加することが好ましく、また、色調から赤色或いは青色の直接染料をカーボンと併用しても良い。
【０００８】
本発明の化粧遮光箱に使用できる好ましいカーボンブラックの市販品の代表例としては、例えば三菱化成（株）製のカーボンブラック＃２０（Ｂ），＃３０（Ｂ），＃３３（Ｂ），＃４０（Ｂ），＃４１（Ｂ），＃４４（Ｂ），＃４５（Ｂ），＃５０，＃５５，＃１００，＃６００，＃９５０，＃１０００，＃２２００（Ｂ），＃２４００（Ｂ），ＭＡ８，ＭＡ１１，ＭＡ１００等が挙げられる。海外の製品としては、例えばキャボット社のＢｌａｃｋ　Ｐｅａｒｌｓ　２，４６，７０，７１，７４，８０，８１，６０７等、Ｒｅｇａｌ３００，３３０，４００，６６０，９９１，ＳＲＦ−Ｓ等、Ｖｕｌｃａｎ　３，６等、Ｓｔｅｒｌｉｎｇ　１０，　ＳＯ，Ｖ，Ｓ，ＦＴ−ＦＦ，ＭＴ−ＦＦ等が挙げられる。さらに、アシュランドケミカル社のＵｎｉｔｅｄ　Ｒ，ＢＢ，１５，１０２，３００１，３００４，３００６，３００７，３００８，３００９，３０１１，３０１２，ＸＣ−３０１６，ＸＣ−３０１７，３０２０等が挙げられるが、これらに限定されるものではない。
【０００９】
カーボンブラックの原料による分類例をあげるとガスブラック、ファーネスブラック、チャンネルブラック、アントラセンブラック、アセチレンブラック、ケッチェンカーボンブラック、サーマルブラック、ランプブラック、油煙、松煙、アニマルブラック、ベジタブルブラック等がある。本発明では遮光性確保、低コスト、写真特性に悪影響を及ぼさない等の目的ではファーネスカーボンブラックが好ましく、高価であるが帯電防止効果を有する遮光性物質としてはアセチレンカーボンブラック、導電性カーボンブラック、グラファイト、変性副生カーボンブラックであるケッチェンカーボンブラックが好ましい。必要により前者と後者を必要特性に従ってミックスすることも好ましい。
【００１０】
チャンネルカーボンブラックは高価な上に、ｐＨが３前後と酸性であり、且つ揮発成分が５．０％をこえるものがほとんどで感光材料にカブリや感度異常を発生させるものが多く好ましくない。ランプブラックもｐＨが５．０以下のものがほとんどで写真性に悪影響を及ぼすので、どうしても使用する必要がある場合でも写真性に悪影響を及ぼさないように、写真性に悪影響を及ぼす物質と反応したり、吸着する物質と併用したり、写真性に及ぼす影響を調査して使用可能なものだけを選択すべきである。また、ＡＳＴＭ　Ｄ　１６１９−６０の測定方法による硫黄成分は０．９％以下、好ましくは０．７％以下にしないとカブリや感度異常の発生等写真性に悪影響を及ぼす場合がある。特に、感光材料の写真性に悪影響を及ぼす遊離硫黄成分は０．１％以下、最も好ましくは０．０５％以下のものを選択することが好ましい。写真性を悪化させるシアン化合物含有量（測定方法は後述する）は、２０ｐｐｍ以下、好ましくは１０ｐｐｍ以下、より好ましくは５ｐｐｍ以下のファーネスカーボンブラックを選択する。写真性を悪化させるホルムアルデヒド含有量は６０ｐｐｍ以下、好ましくは５０ｐｐｍ以下、より最も
好ましくは４０ｐｐｍ以下、最も好ましくは３０ｐｐｍ以下のカーボンブラックを選択することが好ましい。
【００１１】
特に写真性、コスト、遮光能力、安定入手性等も考えるとｐＨが６．０〜９．０、平均粒子径が１２〜７０ｍμで且つ上記ヨウ素吸着量とＤＢＰ吸油量を有するファーネスカーボンブラックが最適である。
【００１２】
図２は遮光箱１を構成する外箱２、中箱４及び内箱３を製造する工程の一実施態様を示す概略図である。
クルミ箱の構造体として必要な厚みをもたせるために、或いはクルミ箱の内面に着色紙を貼り合せるためには、チップボール同士或いはチープボールと着色紙をシート状で貼り合わせるシート貼合法があり、或いはロール形態で供給される板紙同士を、連続ウェブで貼り合わせた後シート状に裁断するロール貼合法があり、２〜５層までの板紙が貼り合され目的の厚みを持たせたり、或いは着色紙と組み合わせられ構造体のチップボール原紙となる。貼り合せ時の接着剤としては、酢ビ系のエマルジョン（例えば、ボンドＣＦ−７７７　コニシ（株）、２４４ＡＬ　高圧ガス工業（株））が好ましく使用される。
【００１３】
シート状に仕上げられたチップボールは、ビクトリア打抜機や平盤打抜機、或いは、ロータリー押切機を用い、所定のボール生地の形状に打ち抜かれ、箱の陵部分はハーフカットされる。ハーフカットは生地の厚みに対し２０〜４０％の深さが好ましく、少なくとも３０％程度の厚さを残してカットされる。
四辺を直角に折り曲げ直方体の筺体としたコーナー部分は、突き合わせた状態で、外側から綿テープや熱着クラフトテープに代表されるテープまたは針金で接合される。テープ止機、ワイヤーステッチャーによって一箇所ずつ接合される場合と四隅止機により四辺同時に接合される場合がある。
【００１４】
四隅止された筺体は表面全体に化粧紙が貼られる。化粧紙としては印刷されたアート紙や上質紙が使われるが、特性として柔軟で折り曲げやすいが適度な剛性と強度を有しているのが好ましい。このため一般的に上質紙ベースで６４ｇ〜１２８ｇ／ｍ２の範囲の紙が使用されるが、１００ｇ／ｍ２を越すと剛性が強くなりあまり厚いと反発が強くなり箱の縁や折り込み部が浮いたりしやすいので７０ｇ〜１００ｇ／ｍ２の坪量の紙が使用される。シート状感光材料の収納箱としての化粧紙としては、外箱はその美粧性の必要性から８０ｇ〜９０ｇ／ｍ２のアート紙に社名や品種表示等の印刷を施したものが使用され、３重箱の中箱及び内箱の化粧紙（クルミ貼紙）は、３００ｎｍ〜８００ｎｍの波長領域で反射率を１５％以下好ましくは１０％以下になるように、上質紙に黒層をオフセット印刷或いはグラビア印刷で施すか、カーボンを練り込んだ遮光紙が使用される。
【００１５】
図３は遮光箱に使用するクルミ貼紙の一例を示す斜視図である。
シート状に仕上げられた化粧紙原反はビクトリア打抜機等により図３に示した形状に打ち抜かれる。機能面から打ち抜かれた化粧紙形状を各部位に分解して説明すると、先ずは箱の底面に該当する底面部１６と側面部１７は底面部陵の部分でつながっており、ボール生地のハーフカット部をクルミ紙によりくるむことにより、このハーフカット部分を補強することとなる。
本発明の収納箱に使用するクルミ紙においては、側面部の相対する２面は四隅のコーナー部分をくるむコーナーラップ部１８が横方向に延長し設けられる。本発明のこのクルミ紙においては、このコーナーラップ部の縁折り部は、相対する２面の側面部において、その高さが、側面部の高さにほぼ一致するよう切り欠かれていることが特徴であり、４辺の側面部のみで縁折り部を構成している。このために、四辺の縁折り部はコーナーラップ部で重ならず箱の内側に折り返される際、収納箱の４隅内側に置いてクルミ紙の各辺が単独で折り曲げられることとなる。
【００１６】
上記のような形状に打ち抜かれたクルミ貼紙（化粧紙）に、膠系の接着剤がロール糊付機で均一に薄く塗布される。膠は加温しながら５％〜７５％に好ましくは５５〜７０％に加熱しながら溶解され、糊付機では膠が６０±３℃に保温され加温されたローラーで２０ｇ〜５０ｇ／ｍ２、好ましくは２５〜４０ｇ／ｍ２（ｗｅｔ）塗布されるのが好ましい。一般的には高濃度の膠を薄く均一に塗布するのが望ましい。糊付けされたクルミ貼紙に四隅止されたボール生地が位置を合せて置かれ、底辺部１６が接着される。その後、コーナーラップ部が設けられた相対する２側面が貼合された後、四隅のコーナーラップ部１８が貼られ、他の相対する二側面がコーナーラップ部を覆うように貼合されて四辺ラッピングが終了する。その後、縁折込部は箱の内面に向けて折り返し箱内面と接着される。以上の工程はストークフィード社等の自動貼函機或いは生産量が少ない場合手加工で生産される。
【００１７】
従来技術のクルミ上貼紙のコーナーラップ部縁折り部分を切り欠かない場合は、縁折込部はコーナーラップ部で四辺が結合されているためコーナー部分の折り込み反発が大きくなり浮き等が発生しやすくなる。
遮光箱は少なくても身と蓋のクリアランスにより開閉力が決まるが、通常身の外寸と蓋の内寸の差は縦横とも１．５〜３ｍｍのクリアランスを設けるのが一般的であり、通常２ｍｍのクリアランスが最適である。しかし開閉力はクリアランス以外にコーナー部分の浮き等により大きく影響されることは前述した通りである。
【実施例】
（実施例１）
４インチ×５インチのシートフィルム（富士写真フイルム（株）製カラーネガＮＳ１６０）１０枚を収納する本発明に係る３重箱をコーナーラップ部を切り欠いたクルミ紙を使用して製造した。比較用として、コーナーラップ部に切り欠きを有しないクルミ紙を使用して同様の３重箱を製造し、箱の側端部には手掛け切り欠き（ペンチ）を設けた。
また本発明の三重箱は、外箱、中箱及び内箱間のクリアランスを比較用の従来品と同一にした場合、図４に結果を示すように嵌合力を低い値に安定して維持することができた。このために、従来品に対して設けていたペンチを設けなくても開閉が容易であった。
図４は本発明の３重遮光箱の中箱と内箱の嵌合力を示すグラフである。外箱と中箱の嵌合力についても同様の結果が得られた。すなわち、従来品の３重遮光箱においては中箱と内箱の嵌合力が約８８ｇ重（０．８６Ｎ）であったのに対して、本発明品は２つのロット共に約２０ｇ重（０．２０Ｎ）であった。
強制爆光試験を１０万ルックスの光を１０分間行ったところ、比較用の三重箱に収納したフィルムにはカブリが見られたが、本発明の三重箱に収納したフィルムには、カブリが見られなかった。
【発明の効果】
本発明のクルミ貼遮光箱は、その篏合力を低いレベルに安定させることができるので、開封性が良化すると同時に、開封用切り欠きを無くすことができるので、遮光性を高めることが可能となった。
【図面の簡単な説明】
【図１】本発明に係る遮光箱の一実施態様を示す３重遮光箱の分解斜視図である。
【図２】本発明に係る遮光箱の内箱（身）又は蓋を製造する工程を示す一実施態様である。
【図３】本発明に係る遮光箱に使用するクルミ貼紙の一例を示す斜視図である。コーナーラップ部に切り欠きを有する。
【図４】４インチ×５インチシートフィルム１０枚入りの３重遮光箱の中箱と内箱の嵌合力を示すグラフである。
【符号の説明】
１　　三重遮光箱
２　　外箱
３　　内箱
４　　中箱
５　　打ち抜かれたボール生地
６　　四隅テープ止め工程
８　　コーナー切り欠き上貼り紙
１０　位置合わせ工程
１２　コーナーラップ工程
１４　四辺ラッピング工程
１６　底面部
１７　側面部
１８　コーナーラップ部
１９　縁折り部
２０　切り欠き部
【図１】
2004021026.tif 000003
【図２】
2004021026.tif 000004
【図３】
2004021026.tif 000005
【図４】
2004021026.tif 000006